"25~100ppmのアルデヒドを含むプロピレンオキシドを精製する方法であって、液相でプロピレンオキシドをアミン官能化イオン交換樹脂に接触させる工程と、アルデヒド含量が10ppm以下の精製プロピレンオキシド生成物を回収する工程と、を有することを特徴とする方法。上記アミン官能化イオン交換樹脂がベンジルアミン官能化イオン交換樹脂である請求項1に記載の方法。上記アルデヒドがアセトアルデヒドとプロピオンアルデヒドを含む請求項1に記載の方法。上記アミン官能化イオン交換樹脂の表面積が400~1500m2/gの範囲である請求項1に記載の方法。上記プロピレンオキシドが、プロピレンと有機ヒドロペルオキシドの反応で製造される請求項1に記載の方法。上記有機ヒドロペルオキシドが、エチルベンゼンヒドロペルオキシド、t-ブチルヒドロペルオキシド、またはクメンヒドロペルオキシドである請求項5に記載の方法。上記プロピレンオキシドが25~50ppmのアルデヒドを含む請求項1に記載の方法。プロピレンと有機ヒドロペルオキシドを反応させて粗製プロピレンオキシド流出物を製造する工程と、該粗製プロピレンオキシド流出物を蒸留して25~100ppmのアルデヒドを含むプロピレンオキシド流を製造する工程と、液相で該プロピレンオキシド流をアミン官能化イオン交換樹脂と接触させる工程と、アルデヒド含量が10ppm以下の精製プロピレンオキシド生成物を回収する工程と、を有することを特徴とする方法。上記アミン官能化イオン交換樹脂がベンジルアミン官能化イオン交換樹脂である請求項8に記載の方法。上記有機ヒドロペルオキシドがエチルベンゼンヒドロペルオキシド、t-ブチルヒドロペルオキシド、またはクメンヒドロペルオキシドである請求項8に記載の方法。上記アルデヒドがアセトアルデヒドとプロピオンアルデヒドを含む請求項8に記載の方法。上記アミン官能化イオン交換樹脂の表面積が400~1500m2/gの範囲である請求項8に記載の方法。上記プロピレンオキシド流が25~50ppmのアルデヒドを含む請求項8に記載の方法。要するに、新しいプロピレンオキシドの精製方法が必要である。我々は、簡便で効率的なプロピレンオキシドの精製方法を発見した。本発明は、25~100ppmのアルデヒド不純物を含むプロピレンオキシドを精製する方法である。この方法では、液相のプロピレンオキシドをアミン官能化イオン交換樹脂と接触させ、10ppm以下のアルデヒドを含む精製プロピレンオキシド生成物を回収する。プロピレンオキシドは、リオンデルケミカル社等の会社から入手可能である、よく知られた化学化合物である。アルデヒド含量が25~100ppm、好ましくは25~50ppmのプロピレンオキシドは、いずれのプロセスで生産してもよいが、プロピレンと有機ヒドロペルオキシド、例えばエチルベンゼンヒドロペルオキシド、クメンヒドロペルオキシドまたはt-ブチルヒドロペルオキシドの反応の生成物であることが好ましい。エポキシ化方法が米国特許3,351,635と4,367,342に記載されている。このエポキシ化反応は、溶解モリブデン触媒または不均一チタニア/シリカ触媒の存在下で進行することが好ましい。エポキシ化反応流出物を一段以上の蒸留工程にかけて、プロピレンオキシド生成物流を得る。プロピレンと有機ヒドロペルオキシドとの反応で生成したプロピレンオキシドは、種々の不純物を含む。これらの不純物には、アルデヒドとアセトン、メタノール、メチルホルメート、ヘキセン、水が含まれる。アルデヒド不純物には、アセトアルデヒドとプロピオンアルデヒドが含まれる。例えば、プロピレンとエチルベンゼンヒドロペルオキシドなどの有機ヒドロペルオキシの反応で生産される粗製プロピレンオキシド生成物は、従来の分別蒸留運転での前蒸留により未反応のプロピレンが除かれると、通常92~99質量のプロピレンオキシドに加えて、0.05~2質量500~20,000ppmのセトアルデヒドと0.05~2質量のプロピオンアルデヒドと他の不純物を含んでいる。エチルベンゼンヒドロペルオキシドなどの有機ヒドロペルオキシドとの反応の後で、このプロピレンオキシド生成物混合物は、一般的にはまず、未反応のプロピレンを重成分から除くために蒸留にかけられる。分離されたプロピレンはエポキシ化工程に再循環することが好ましい。次いで、重成分は、苛性洗浄工程の後でさらに何度も蒸留されて、プロピレンオキシド生成物、生成物の1-フェニルエタノール、未反応のエチルベンゼンに分けられる。未反応のエチルベンゼンは、米国特許3,439,001に記載のようにして苛性洗浄後に再循環させることが好ましい。1-フェニルエタノール流は、米国特許3,351,635に記載のような既知の方法で脱水して、スチレン単量体とする。蒸留により、非常に低レベルのアルデヒド不純物を含む精製プロピレンオキシドが得られる。しかしながらアルデヒド含量が10ppm以下のプロピレンオキシドを製造しようとすると、この蒸留は非常に多量のエネルギーを必要とし、結果的に生産コストが増加する。アルデヒド含量が10ppm以下であることを求める用途はほとんどないため、プロピレンオキシドをまずアルデヒド含量が25~100ppmとなるまで蒸留して、その後のアルデヒド類を10ppm以下に下げるプロセスを低コストの方法で行えば、生産上の大きな節約が可能となる。したがって、好ましくは本発明の方法では、プロピレンと有機ヒドロペルオキシドを反応させて粗製プロピレンオキシド流出物を製造し、次いでこの粗製プロピレンオキシド流出物を蒸留して25~100ppmの、より好ましくは25~50ppmのアルデヒドを含むプロピレンオキシド流を製造する。この25~100ppmのアルデヒドを含むプロピレンオキシド流を、次いで液相でアミン官能化イオン交換樹脂と接触させ、回収して10ppm以下のアルデヒドを含む精製プロピレンオキシド生成物を製造する。プロピレンオキシド中のアルデヒド不純物のレベルを25~100ppmから10ppm以下へ下げるために、このプロピレンオキシドを液相でアミン官能化イオン交換樹脂に接触させる。本発明によれば、不純プロピレンオキシドを液相でアミン官能化イオン交換樹脂吸着剤と接触させ、アルデヒド不純物をアミン官能化イオン交換樹脂に保持させ、アルデヒド不純物含量が低下した精製プロピレンオキシド生成物が、適宜分離される。本発明において有用なアミン官能化イオン交換樹脂吸着剤は、多孔質のポリスチレンジビニルベンゼン架橋コポリマーからなる固体材料で、アミン基で官能化され、フリー塩基の形で供給されるものである。好ましくは、このアミン官能化イオン交換樹脂は、ベンジルアミン官能化イオン交換樹脂、即ちその架橋コポリマーがベンジルアミン基で官能化されているものである。具体的な市販のアミン官能化イオン交換樹脂には、レバチット登録商標VPOC1065ランクセス社の製品が含まれる。一般に、適当なアミン官能化イオン交換樹脂吸着剤は、さらに比較的大きな質量当りの表面積を持つことを特徴としている。本発明のためのアミン官能化イオン交換樹脂吸着剤の表面積は、好ましくは少なくとも200m2/gであり、より好ましくは平均表面積が400m2/g~1500m2/gである。吸着は、不純プロピレンオキシドをアミン官能化イオン交換樹脂吸着剤の床に通過させることで行うことが好ましい。本発明は、既知の方法で、連続的に行っても回分的に行ってもよい。連続操作が好ましく、また複数の吸着剤接触ゾーンの使用も好ましい。複数の吸着剤接触ゾーンを使用する場合、第二のゾーン中の吸着剤の再生中に第一のゾーンを使用してもよい。三個の接触ゾーンの使用が特に好ましく、二個のゾーンを同時に使用し、一つは主たる接触ゾーンであり、二つ目は洗浄ゾーンであり、第三のゾーンは再生される。この吸着接触は、中程度の温度で適宜実施される。適当な温度は約10°C~100°C、好ましくは15°C~60°Cの範囲である。一般に吸着の温度が高くなると吸着性能が低下する。したがってアミン官能化イオン交換樹脂吸着剤の吸着性能を最大にするためには、吸着の温度を約20°C~40°Cの範囲に制御することが好ましい。吸着剤1体積当りの1時間のプロピレンオキシドの流量は、約0.005~50体積であることが好ましく、約0.02~5体積であることがより好ましい。一般に一定の床体積では、供給流量が低下すると生成物不純物が低下する。したがって流量は、本方法で使用される吸着剤の体積に応じて最適化させることができる。このアミン官能化イオン交換樹脂吸着剤がその上に不純物を吸着保持し、精製プロピレンオキシドが分離される。最初にアルデヒド不純物が実質的に完全に除去されるため、回収されたプロピレンオキシドは極めて高純度である。時間経過と共に、アミン官能化イオン交換樹脂のこれらの不純物の除去効果が徐々に低下する。したがって、アミン官能化イオン交換樹脂吸着剤の分離効率が所望の値より低くなると、この吸着剤を再生させることが好ましい。この吸着剤を1サイクルまたは複数サイクルの軽い苛性洗浄及び/又は水洗浄で再生することが好ましい。複数の平行な接触ゾーンを使用し、一ゾーンが再生されている間に供給流をフレッシュなあるいは再生された接触材料を含むゾーンに通過させ、最大限の不純物除去ができるようにすることが有利である。この精製方法により、アルデヒド不純物含量が10ppm以下に低下した精製プロピレンオキシド生成物が回収される。以下の実施例は、単に本発明を説明するのみである。本発明の要旨と請求項の範囲内で種々の変形例があることは、当業者に明白であろう。実施例1:吸着試験ステンレス鋼管1インチ内径×2フィートに種々の吸着剤実施例1A:レバチットRVPOC1065、ベンジルアミン官能化イオン交換樹脂;比較例1B~1E:モレキュラーシーブ13X、アルミナ、炭素、シリカを充填した。この管を電気炉中に入れ、温度を28°Cにコントロールした。プロピレンオキシド21~38ppmのアセトアルデヒドを含有の供給流を、LHSVが0.1~0.15h-1で、床を通して上向きに流した。試料を、最大で21ベッドボリュームBVとなるまで床に通過させながら集めた。試料中のアセトアルデヒド含量を液体クロマトグラフィーLCで分析した。結果を表1に示す。これらの結果から、アミン官能化イオン交換樹脂がプロピレンオキシド供給ガスから低レベルのアセトアルデヒドを効果的に除くことが分る。実施例2:連続的プラグフロー試験ステンレス鋼管1インチ内径×2フィートにレバチット登録商標VPOC1065を充填した。この管を電気炉中に入れ、温度を28°Cにコントロールした。プロピレンオキシド17~30ppmのアセトアルデヒドと11~70ppmのプロピオンアルデヒドを含む;量は表2に示すの供給流を、LHSVを0.1~0.15h-として、床を通して上向きに流し、試料を定期的に集めた。合計で256ベッドボリュームBVとなるまで、このプロピレンオキシド供給ガスを床を通過させた。試料のアセトアルデヒド含量をLCで分析した。210BV後に破過が起こった。試験した初めの210BVでは、アセトアルデヒドは1~3ppmへ低下した。プロピオンアルデヒドも低下した。結果を表2に示す。"